(57)【特許請求の範囲】
【請求項１】
天然繊維を主成分とする基紙の少なくとも一方の面に、スチレン−アクリル系樹脂を主成分とする防湿剤を塗工する防湿紙を製造する方法において、該防湿剤を、天然繊維を主成分とする基紙の少なくとも一方の面に乾燥塗工量として１０ｇ／ｍ２〜３０ｇ／ｍ２塗工後、１４０℃〜２００℃で２０〜１２０秒の条件で熱処理してなる防湿紙の、アウトガス発生速度（オーブンで８０℃の加熱条件下において１時間アウトガスを捕集し、ＧＣ−ＭＳにて分析、定量した質量１ｇ当たりの数値）が１００，０００ｎｇ／ｇ／ｈ以下であり、かつ、透湿度［ＪＩＳ  Ｚ  ０２０８（カップ法）による条件Ｂ（４０℃、９０％ＲＨ）］の値が１０ｇ／ｍ２・２４ｈｒ以下であることを特徴とする、前記方法。
【請求項２】
防湿紙が洗剤、タバコ、又は食品用の包装材として使用するための防湿紙である、請求項１に記載の方法。
【発明の詳細な説明】
【技術分野】
【０００１】
本発明は、天然繊維を主成分とする基紙の少なくとも一方の面に、防湿剤を塗工した防湿紙において、洗剤、タバコ、食品などを包装する際に臭気が少なく、透湿度が低い、防湿紙及びその製造方法並びにそれを包装材として使用する方法に関する。
【背景技術】
【０００２】
洗剤、タバコ、食品などの保管には、湿度による変質を防ぐ為に、透湿度が低い資材で包装する必要がある。また、近年、洗剤、タバコ、食品などの保管時における臭気によるトラブルが発生しており、それに対する対応が必要とされている。したがって、それらの包装資材についても、低い透湿度と共に、臭気が少ないことが必要とされている。
【０００３】
従来、透湿度が低い資材で包装材としては、例えば、合成樹脂と平板状顔料を含む防湿層を基紙の少なくとも一方の面に設ける技術が知られている（例えば、特許文献１を参照。）。
【０００４】
しかし、特許文献１で提案されている防湿紙の透湿度［ＪＩＳ  Ｚ  ０２０８（カップ法）Ｂ法（４０℃，９０％ＲＨ）］は、２０〜３０ｇ／ｍ２・２４ｈｒと食品の長期間の保管に使用する包装材としては、透湿度が劣るレベルであった。さらに、合成樹脂として使用される合成樹脂エマルジョンは、例えば、乳化重合法によって重合されるが、これらの水系分散物には、未反応のモノマー及び樹脂を水に分散する為の分散剤も含まれている。それらは臭気トラブルの原因となり、保存時での臭気の観点からも問題があった。
【先行技術文献】
【特許文献】
【０００５】
【特許文献１】特開２００５−２５１６号公報
【発明の概要】
【発明が解決しようとする課題】
【０００６】
本発明の課題は、天然繊維を主成分とする基紙の少なくとも一方の面に、防湿剤を塗工した防湿紙において、臭気が少なく、透湿度がより低い、防湿紙を提供することである。
【課題を解決するための手段】
【０００７】
本発明は前記課題を解決することを目的としてなされたもので、その手段としては、天然繊維を主成分とする基紙の少なくとも一方の面に、スチレン−アクリル系樹脂を主成分とする防湿剤を塗工した防湿紙において、アウトガス発生速度（オーブンで８０℃の加熱条件下において１時間アウトガスを捕集し、ＧＣ−ＭＳにて分析、定量した重量１ｇ当たりの数値）が、１００，０００ｎｇ／ｇ／ｈ以下であり、透湿度［ＪＩＳ  Ｚ  ０２０８：1976「防湿包装材料の透湿度試験方法（カップ法）」による条件Ｂ（４０±０．５℃、９０±２％ＲＨ）］（以下、「透湿度Ｂ法」と略称することもある。）の値が、１０ｇ／ｍ２・２４ｈｒ以下であること防湿紙を提供する。ここで、スチレン−アクリル系樹脂を主成分とする防湿剤を乾燥塗工量として１０ｇ／ｍ２〜３０ｇ／ｍ２塗工後、１４０℃〜２００℃で２０〜１２０秒の条件で熱処理することが好ましい。
【発明の効果】
【０００８】
本発明によれば、臭気が少なく、透湿度がより低い、防湿紙を提供できる。当該防湿紙は、洗剤、タバコ、又は食品用の包装材として使用できる。
【発明を実施するための形態】
【０００９】
本発明者らは、鋭意検討の結果、防湿紙を製造する際、スチレン−アクリル樹脂を主成分とする防湿剤を乾燥塗工量として１０ｇ／ｍ２〜３０ｇ／ｍ２塗工後、１４０℃〜２００℃で２０〜１２０秒の条件で熱処理することによって、アウトガス発生速度（オーブンで８０℃の加熱条件下において１時間アウトガスを捕集し、ＧＣ−ＭＳにて分析、定量した質量１ｇ当たりの数値）が、１００，０００ｎｇ／ｇ／ｈ以下であり、透湿度Ｂ法の値が、１０ｇ／ｍ２・２４ｈｒ以下である防湿紙が得られることを見出し本発明に至った。
【００１０】
本発明における天然繊維とは、叩解によって容易に紙力強度が向上する木材繊維、靱皮繊維、雁皮繊維などからなる天然由来の繊維である。本発明においては、特に木材繊維が、入手が容易である点で好ましい。木材繊維の具体例としては、針葉樹晒硫酸塩パルプ（Ｎ−ＢＫＰ）、針葉樹晒亜硫酸塩パルプ（Ｎ−ＢＳＰ）、広葉樹晒硫酸塩パルプ（Ｌ−ＢＫＰ）、広葉樹晒亜硫酸塩パルプ（Ｌ−ＢＳＰ）などがある。
【００１１】
防湿剤には、主成分として合成樹脂を含む。合成樹脂としては、スチレン系モノマーとアクリル系又はメタクリル系モノマーを重合して得られる、スチレン−アクリル系樹脂が挙げられる。
【００１２】
本発明で使用するスチレン−アクリル系樹脂を主成分とする防湿剤には、臭気を発生させず、透湿度Ｂ法による値を高くしない範囲で、ワックス、顔料などを含有させてもよい。特に、ワックスを１％未満含有させるとよい。
【００１３】
防湿剤の最低造膜温度としては、３０℃以下が好ましい。３０℃を超えると、造膜性が低下し、防湿性に悪影響があるからである。さらに好ましくは、最低造膜温度としては、１０℃以下である。
【００１４】
スチレン系単量体としては、特に制限されないが、例えば、スチレン，ｏ−メチルスチレン、ｍ−メチルスチレン、ｐ−メチルスチレン、α−メチルスチレン、ｐ−エチルスチレン、２、４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−フェニルスチレン、クロロスチレンなどの単官能単量体が挙げられる。その中でも、スチレンが好ましい。これらのスチレン系単量体は、単独で又は２種以上の組合せで使用することができる。
【００１５】
アクリル系又はメタクリル系単量体としては、特に制限されないが、例えば、アクリル酸、アクリル酸エチル、アクリル酸メチル、アクリル酸ｎ−ブチル、アクリル酸イソブチル、アクリル酸プロピル、アクリル酸２−エチルヘキシル、アクリル酸ステアリル、メタアクリル酸、メタアクリル酸エチル、メタアクリル酸メチル、メタアクリル酸ｎ−ブチル、メタアクリル酸イソブチル、メタアクリル酸プロピル、メタアクリル酸２−エチルヘキシル、メタアクリル酸ステアリルなどが挙げられる。
【００１６】
スチレン−アクリル系樹脂としては、前記の成分以外にも、ビニル系単量体から導かれる構成単位を含有してもよい。ビニル系単量体としては、１分子中に２個以上のエチレン性不飽和基を有する化合物であれば、特に制限されない。例えば、ジビニルベンゼン、ジビニルナフタレンなどの芳香族ジビニル化合物；ジ（メタ）アクリル酸エチレングリコール、ジ（メタ）アクリル酸トリエチレングリコール、ジ（メタ）アクリル酸テトラエチレングリコール、ジ（メタ）アクリル酸ポリエチレングリコール、ジ（メタ）アクリル酸ジプロピレングリコール、ジ（メタ）アクリル酸１，３−ブチレングリコール、ビスフェノールＡ誘導体のジ（メタ）アクリル酸エステル、トリメチロールプロパンジ（メタ）アクリレート、トリメチロールプロパントリ（メタ）アクリレート、ペンタエリスリトールジ（メタ）アクリレート、ペンタエリスリトールトリ（メタ）アクリレート、ジペンタエリスリトールテトラ（メタ）アクリレートなどが挙げられる。これらの多官能化合物は、１種又は２種以上を併用して使用できる。
【００１７】
本発明で用いるスチレン−アクリル系樹脂のガラス転移温度としては、−２０℃〜１０℃であることが好ましい。１０℃を超えると、造膜性が低下し、防湿性に悪影響があるからである。−２０℃未満であると、粘着性が強くなりすぎるからである。
【００１８】
スチレン−アクリル系樹脂を主成分とする防湿剤を基紙に塗工するが、塗工方法としては、特に制限されないが、エアナイフコーター、ロッドコーター、バーコーター、ロールコーター、ブレードコーター、グラビアコーター、リップコーター、カーテンコーター、スライドコーター、ダイコーター、コンマコーター、ゲートロールコーターなどから選択して使用し、塗工する。好ましい塗工方法としては、エアナイフコーターを使用する塗工方法である。
【００１９】
本発明においては、防湿剤の乾燥塗工量としては、１０ｇ／ｍ２〜３０ｇ／ｍ２塗工することが好ましい。１０ｇ／ｍ２より少ない塗工量であれば、臭気が発生しにくいが、防湿の効果が小さくなる。３０ｇ／ｍ２より多い塗工量であれば、熱処理時に塗工層の膨れが生じ、防湿の効果が小さくなる。さらに、塗工量あたりの防湿の効果が相対的に小さくなり、コストが嵩み、かつ、臭気が発生し易くなる。さらに好ましくは、１０ｇ／ｍ２〜２０ｇ／ｍ２塗工する。より好ましくは、１０ｇ／ｍ２〜１５ｇ／ｍ２である。
【００２０】
本発明においては、塗工の後、熱処理を行う。この熱処理によって、塗膜を乾燥させると共に、後の臭気の発生を低減することができる。熱処理としては、１４０℃〜２００℃かつ２０秒〜１２０秒の条件で行う。これを超える温度と時間とで熱処理を行うと、木材繊維などの熱劣化が生じ、また、塗膜の分解が生じ、防湿の効果が小さくなると共に臭気が発生しやすくなる。また、これより緩い条件下で熱処理を行っても、防湿の効果が小さくなり、臭気が発生しやすくなる。また、熱処理として好ましい条件は、１５０〜１８０℃かつ２０〜１２０秒であり、更に好ましくは１５０〜１８０℃かつ２０〜９０秒である。
【００２１】
本発明の防湿紙は、前記の製造方法で製造される。防湿紙のアウトガス発生速度（オーブンで８０℃の加熱条件下において１時間アウトガスを捕集し、ＧＣ−ＭＳにて分析、定量した質量１ｇ当たりの数値）は小さければ小さいほど良好であるが、本発明の防湿紙において、アウトガス発生速度は１００，０００ｎｇ／ｇ／ｈ以下である。さらに、アウトガス発生速度は、２０，０００ｎｇ／ｇ／ｈ以下であることが好ましい。臭気が問題となる洗剤、タバコ、又は食品用の包装材として適しているからである。
【００２２】
さらに、本発明において、防湿紙の透湿度Ｂ法の値は小さければ、小さいほど良好であるが、本発明の防湿紙において、透湿度Ｂ法の値が、１０ｇ／ｍ２・２４ｈｒ以下である。さらに、透湿度Ｂ法の値は、５ｇ／ｍ２／２４ｈｒ以下であることが好ましい。湿気を嫌う洗剤、タバコ、又は食品の保存の際に用いる包装材として適しているからである。
【００２３】
本発明の防湿紙は、防湿性を必要し、臭気の発生が問題となる包装材、具体的には、洗剤、タバコ、又は食品用の包装材として使用できる。
【実施例】
【００２４】
次に、本発明を実施例及び比較例によって、更に具体的に説明するが、本発明はこれらに限定されるものではない。
【００２５】
実施例１
天然繊維を主成分とする基紙（銘柄「はまゆう」、紀州製紙社製、坪量４０ｇ／ｍ２）の片面に、スチレン−アクリル樹脂を主成分とする防湿剤（Ｔ−ＸＰ２７６、星光ＰＭＣ社製）を乾燥塗工量として１５ｇ／ｍ２になるように、エアナイフコーターを使用して塗工後、１５０℃で２５秒の条件で熱処理して防湿紙を得た。
【００２６】
実施例２
防湿剤の塗工後、１５０℃で３０秒の条件で熱処理したほかは、実施例１と同様にして防湿紙を得た。
【００２７】
実施例３
防湿剤の塗工後、１５０℃で３５秒の条件で熱処理したほかは、実施例１と同様にして防湿紙を得た。
【００２８】
実施例４
防湿剤を乾燥塗工量として１０ｇ／ｍ２になるように塗工したほかは、実施例１と同様にして防湿紙を得た。
【００２９】
比較例１
防湿剤をブタジエン−スチレン樹脂（Ｌ−１４３２、旭化成社製）に変更したほかは、実施例１と同様にして防湿紙を得た。
【００３０】
比較例２
防湿剤の塗工後、１２５℃で２５秒の条件で熱処理したほかは、実施例１と同様にして防湿紙を得た。
【００３１】
比較例３
防湿剤の塗工後、１５０℃で１５秒の条件で熱処理したほかは、実施例１と同様にして防湿紙を得た。
【００３２】
比較例４
防湿剤を乾燥塗工量として７．５ｇ／ｍ２になるように塗工したほかは、実施例１と同様にして防湿紙を得た。
【００３３】
比較例５
防湿剤の塗工後、１００℃で２５秒の条件で熱処理したほかは、実施例１と同様にして防湿紙を得た。
【００３４】
（アウトガス発生速度の測定）
ダイナミックヘッドスペース法を用いた。発生ガス濃縮導入装置を（ＭＳ−ＴＤ−２５８、ジーエルサイエンス社製）を用い、試料約０．３ｇを９９．９９９％のＨｅ気流（流量５０ｍｌ／ｍｉｎ）中で８０℃、１時間加熱し、試料から発生したアウトガスを吸着剤（ＴＥＮＡＸ  ＴＡ）で捕集濃縮し、２７０℃で再脱離させたガスをクライオフォーカスユニットでサンプルバンドを狭めた後、ガスクロマトグラフ質量分析計（ＧＣＭＳ−ＱＰ５０５０Ａ、島津製作所社製）に導入して定量した。キャピラリーカラムは、ＴＣ−１（ジーエルサイエンス社製、０．２５mm×６０ｍ、膜厚０．２５μｍ）を用い、質量分析計のイオン化方法を電子衝撃法（イオン化電圧７０ｅＶ）とした。このときの単位時間当たりのアウトガス発生量をアウトガス発生速度として、ｎ−ヘキサデカン検量線によって相対評価した。したがって、数値が小さいほどアウトガス発生し難いことを表す。
【００３５】
（透湿度Ｂ法の測定）
ＪＩＳ  Ｚ  ０２０８：1976「防湿包装材料の透湿度試験方法（カップ法）」による条件Ｂ（４０±０．５℃、９０±２％ＲＨ）に従い、防湿剤の塗工面を外側にして測定した。したがって、数値が小さいほど湿度を透し難いことを表す。
【００３６】
（臭気の官能評価）
無作為に選出した８名の人員によって、サンプルからの臭気の有無を評価した。
○：８名中７名以上の人が臭気を感じない。
△：８名中２〜６名が臭気を感じる。
×：８名中７名以上の人が臭気を感じる。
【００３７】
これらの測定結果を表１に示す。
【表１】
0005503456.tif 000002
【産業上の利用可能性】
【００３８】
本発明の防湿紙は、防湿性を必要とし、従来の臭気の発生が問題となるものを代替できる包装材などとして利用が可能である。